FR 2493658 A1 19820507 FR 8120477 A 19811030 1 2493658 La présente invention concerne une membrane de haut-parleur. Plus particulièrement, elle concerne une membrane qui réagit fidèlement à des signaux électriques d'entrée appliques à un haut-parleur, et qui peut re- produire fidèlement les sons d'une source, aboutissant à la reproduction de sons puissants dans les basses, sans distorsions, et de sons clairs et constants dans le médium et les aigUes, et qui peut être utilisée pour des haut-parleurs dans toute la gamme, dans les graves, dans les aig.set dans les fréquences moyennes, spécia- lement dans les graves. Jusqu'à présent, des membranes de papier, faites d'un papier particulier non traité ou revêtu ou imprég- né d'une résine ou d'un caoutchouc ont été largement utilisées dans des haut-parleurs. Il existe également des membranes faites de nids d'abeilles d'aluminium ou de résine expansée. Il a été admis dans la technique antérieure que toutes les parties d'une membrane doivent se déplacer ensemble comme un piston, à la même phase, et que l'ap- parition de vibrations partielles indiquant que des par- ties individuelles d'une membrane se déplacent à des phases différente est indésirable. Pour cette raison, dans le cas des membranes en papier, ces dernières ont été raidies par des ondulations ou des nervures pour évi- ter les vibrations partielles. En outre, des matières telles que]les nids d'abailles en aluminium et des ré- sines expansées qui sont plus rigides que le papier ont été adoptées à la place de ce dernier. ILes membranes courantes, qui sont basées sur la théorie mentionnée cidessus ne sont pas nécessairement bonnes en réponse à des signaux électriques d'entrée, ce dont il résulte l'apparition de distorsions. Cette tendance est particulièrement marquée dans la région des basses. ?'n outre, lorsqu'un haut-parleur fonctionne à grande puissance, des réverbérations deviennent no- tables de sorte qu'il e-t rare d'obtenir des sons repro- 2 2493658 duits puissants et clairs. Dans cet état de choses, il n'est pas possible d'espérer une reproduction fidèle des sons d'une source, particulièrement des sons dans la région des basses lorsque des membranes courantes sont utilisées, et les auditeurs ne peuvent se rejouir de l'écoute d'an enregistrement avec de meilleuresim- pressions de présence. Dans le cas des membranes en pa- pier, un autre problème est posé par le fait que les changements de qualité du son sous l'effet d'absorp- tion d'humidité sont notables. Un objet de l'invention est donc de proposer une membrane de haut-parleur susceptible de reproduire les sons d'une source avec une haute fidélité tout en éli- minant les inconvénients mentionnés ci-dessus. D'autres caractéristiques et avantages de l'in- vention seront mieux compris à la lecture de la descrip- tion qui va suivre de plusieurs exemples de réalisation et en se référant aux dessins annexés sur lesquels: La Figure 1 est une vue en perspective d'un mode de réalisation d'un diaphragme selon l'invention, dont le corps a la forme d'un cône, les Figures 2 et 3 sont respectivement unevue en plan et une vue en coupe de ce mode de réalisation, les Figures 4 et 5 sont des coupes d'autres modes de réalisation d'un corps en forme de cône, la Figure 6 est une vue en plan d'une membrane dans laquelle le corps en forme de cône est prévu avec des nervures, la Figure 7 est une coupe suivant la ligne A-A de la Fig. 6, la Figure & est une vue en plan d'une membrane dans laquelle le corps en forme de cône consiste en des parties dont les épaisseurs sont différentes les unes des autres, la Figure 9 est une coupe transversale de la la Figure 10 est une coupe transversale d'un autre mode de réalisation d'une membrane dans laquelle 3 2493658. le corps en forme de cône consiste en des parties dont le. épaisseurs sont différentes, la Figure dans laquelle le la Figure Figure 11, la Figure dans laquelle le des nervures, la Figure de la Fig. 13, la Figure de la Fig. 13, la Figure de réalisation d 11 est une vue en plan d'une membrane corps a la forme d'une plaque plane, 12 est une coupe de la membrane de la 13 est une vue en plan d'une membrane corps en forme de plaque plane comporte 1.4 est une coupe suivant la ligne B-B est une coupe suivant la ligne C-C 16 est une vue en une membrane dans plan d'un autre mode laquelle le corps en forme de plaque plane comporte des nervures, la Figure 17 est une coupe suivant la ligne D-D de la Figure 16, la Figure 18 est une vue en plan d'un autre mode de réalisation d'une membrane dans laquelle le corps en forme de plaque plane comporte des nervures, la Figure 19 est une coupe de la membrane de la Fig. 18, la Figure 20 est une vue en plan d'un autre mode encore de réalisation d'une membrane dans laquelle le corps en forme de plaque plane comporte des nervures, la Figure 21 est une vue de la face opposée du mode de réalisation de la Fig. 20, la Figure 22 est une coupe suivant la ligne E- E des Fig. 20 et 21, la Figure 23 est une vue en plan d'une membrane dans laquelle le corps en forne de plaque plane consiste en des parties dont les épaisseurs sont différentes, la Figure 24 est une coupe de la membrane de la Fig. 23, la Figure ?5 est une vue en plan d'une membrane dont le corps a la forme d'un dôme et 4 2493658 la Figure 26 est une coupe de la membrane de la Fig. 25. L'invention concerne donc une membrane de haut- parleur consistant en une pièce moulée de caoutchouc vulcanisé, L'invention repose sur une nouvelle théorie selon laquelle l'ensemble de la membrane ne se déplace pas né- cessairement à la même phase comme un piston, allant à l'encontre des idées préconçues mentionnées ci-dessus. Une membrane courante est réalisée de manière que le corps de cette membrane de grande rigidité comporte un bord flexible à sa périphérie, et que ce corps se dé- place comme un piston avec la même phase dans son ensem- ble, grâce à la présence de ce bord. Au contraire, la membrane selon l'invefition est réalisée de manière que le corps soit fait de caoutchouc vulcanisé, avec une faible rigidité et que ce corps de faible rigidité puisse vibrer librement sans qu'il soit obligé particulièrement à se déplacer dans sa totalité à la même phase. Dans le cas de la membrane selon l'invention, il n'est donc pas particu- lièrement nécessaire que le corps comprenne un bord. Sous cet aspect, lanembrane selon l'invention peut être appe- lée "cordes vocales artificielles". Il s'est avéré que la membrane' selon l'invention- sur la base de cette nouvelle théorie, présente de bonnes caractéristiques de réponse inattendues aux signaux élec- triques d'entrée appliqués à un haut-parleur et reproduit fidèlement les sons d'une source, produisant ainsi des sons puissants dans la région des basses sans distorsion, et des sons soutenus et clairs dans le médium et les aigies En particulier, la membrane selon l'invention possède d'excellentes caractéristiques d'amortissement et même lorsqu'une puissance d'entrée élevée dans la région des basses est appliquée auhautparleur, les réverbérations ne subsistent pratiquement pas, produisant des sons clairs et puissants dans la région des basses. En outre, la mem- brane selon l'invention possède une excellente résistance à l'humidité, contrairement aux membranes de papier cou- X 2493658 :t rantes et ne présente aucun changement de qualité des sons sous l'effet d'absorption d'humidité. Une autre caractéristique importante de la mem- brane selon l'invention est qu'un haut-parleur qui com- porte cette membrane peut délivrer une haute puissance de sortie dans la région des basses, même si son diamètre est réduit. Dans le cas d'un hautparleur utilisant une membrane classique, un diamètre qui n'est pas inférieur à 30 cm, dans le cas idéal allant jusqu'à deux mètres, est nécessaire pour obtenir une reproduction puissante des sons graves. Mais un haut-parleur comportant la mem- brane selon l'invention, même si son diamètre est de l'ordre de 15 cm, délivre des sons graves puissants com- parables à ceux obtenus avec un haut-parleur courant d'un diamètre de o30 cm ou davantage. Lorsque le diamètre d'un haut-parleur est réduit, son enceinte peut être minia- turisée, ce dont il résulte une réduction du prix de l'en- semble et le choix facile d'un emplacement ou le haut- parleur peut être placé. Sur ce plan, la membrane selon l'invention con- vient particulièrement pour des haut-parleurs destinés aux sons graves. Bien entendu, cette membrane s'applique également à des haut-parleurs pour toute la plage, des haut-parleurs du médium et des aigûes. En outre, dans le cas d'un haut-parleur utilisant la membrane selon l'invention, il-est inutile de remplir l'enceinte du haut-parleur avec une matière absorbante telle que de la fibre de verre ou du feutre. Il faut esti- mer que cet avantage résulte du mode de vibration spéci- fique mentionne ci-dessus de la membrane selon l'invention. Une autre carcctéristique encore de la membrane selon l'invention est qu'elle possède une caractéristique d'apparence en plus de la caractéristique acoustique pré- citée. Comme cela a été indique ci-dessus, le mode de vi- brations d'une membrane classique est si monotone que cette membrane se déplace principalement vers l'avant et l'arrière comme un piston. Au contraire, le mode de vibra- tions dela membrane selon l'invention est suffisamment com- pliqué pour qu'elle puisse vibrer de façon ondulatoire en plus du mouvement vers l'avant et vers l'arrière. Ces vibrations varient momentanément pendant la reproduction d'un enregistrement surdisqiede sorte qu'une personne qui voit la membrane, perçoit une sensation que cette mem - brane offre une expression faciale et que cette expres- sion faciale change momentanément. A cet égard, un haut- parleur comportant une membrane selon l'invention est utilisé de préférence sans couvrir sa face frontale. 1é Le caoutchouc vulcanisé utilisé selon.l'inven- tion n'est pas limité particulièrement en ce qui concerne ses propriétés physiques, sa composition etc. et il peut être choisi de façon appropriée, par exemple suivant le type du haut-parleur sur lequel la membrane estmontée, par exemple un haut-parleur pour toute la plage, un haut- parleur pour les graves, pour le mnedium ou les aigem. En général, le caoutchouc vulcanisé utilisé a une dureté qui ne dépasse pas 80 mesurée avec un appareil de mesure de dureté de caoutchouc du type A, et qui n'est pas inférieure à 15 mesuréeavec un appareil de mesure de dureté de caoutchouc du type F, et une élasticité aux chocs qui n'est pas inférieure à 40e. Il faut employer de préférence un caoutchouc vulcanisé d'une résistance à la traction de 0,1 à 200 kg/cmr, un allongement de 200 à 1000% et un poids spécifique de 0,8 à 1,5 en plus des propriétés physiques précitées. Dans ce qui va suivre, l'appareil de mesure de dureté de caoutchouc du tycrc A est un appareil prévu dans JIS K 6301-1969. L'appareil de mesure de dureté de -0 caoutchouc du type F est un appareil fabriqué par Kobunshi Keiki Manufacturing Co., l.td., qui est utilisé principalement pour des mesures de dureté de caoutchouc expansé, de mousse d'uréthane et similaires. B3ien que le caoutchouc vulcanisé utilisé se]on l'invention soit un caoutchouc plein la dureté de certains de ces caoutchoucs vulcanisés est très faible et ne peut etre mneuré au mo- yen dle l'appareil de mesure de dureté du type A, utilise pour mesurer la dureté des caoutchoucs pleins courants. 7 2493658 A cet effet, la limite inférieure de dureté du caoutchouc vulcanisé utilisé selon l'invention est définie par la va- leur de dureté mesurée avec l'appareil de mesure du type F. Une dureté intermédiaire entre la plage de mesure de l'appareil de mesure de dureté de caoutchouc du type A et celle de l'appareil de mesure de dureté de caoutchcouc de type F peut être mesurée avec un appareil de mesure de dureté de caoutchouc de type C. Ce dernier tel qu'il est utilisé est prévu par la Society of Rubber Industrie Japan Standard SRIS-001- pour mesurer ces duretés intermédiaires entre les plages de mesure des appareils du type A et du type F. L'appareil de mesure du type C est utilisé prin- cipalemnent pour mesurer la dureté des éponges, du caout- chouc souple et autres. L'appareil fabriqué par Kobunshi Seiki blanufacturing Co., Ltd., est utilisé commne appa- reil de mesure de type C. La dureté du caoutchouc vulcanisé utilisé selon l'invention peut être déterminée par l'un quelconque des appareils de mesure de dureté du type A, du type B et du type F, si la mesure est possible avec l'un de ces appa- reils. Mais si une dureté, telle que mesurée avec l'appa- reil de mesure du type A n'est pas supérieure à 10, il est préferable de la mesurer avec l'appareil du type C ou l'appareil du type F car une erreur de mesure avec l'appa- reil du type A est importante. D'une façon similaire, si une dureté mesurée avec l'appareil du type C n'est pas supérieure à 1 , il est préférable que la mesurer avec l'appareil du type F. De même, si une dureté mesuree avec 1' appareil du type C n'est pas inférieure à 99 , il est préférable de la mesurer avec l'appareil du type A. D'une façon similaire, si une dureté mesurée avec l'appareil de mesure du type F n'est pas inférieure à 99 , il est préfé- rable de la mesurer avec l'appareil de mesure du type C ou l'appareil demesure de type A. Les valeurs de dureté mesu- rées avec l'appareil du tvpe A, l'appareil du type C et l'appareil du type F sont désignées ci-après respectivement Dar dureté A, dureté C et dureté F. L.a composition du caoutchouc à partir duquel est obtenu le caoutchouc vulcanisé mentionné ci-dessus est aussi particulièrement limitée, comprenant par exemple (A) 100 parties en poids, comme par la suite, d'un constituant de caoutchouc, (B) O à 2000 parties d'une charge et (C) 0 à 2000 parties d'un agent assouplissant (compte tenu que le cas on la quantité du composant (B) et celle du composant (C) sont nulles est excepté). Comme constituant de caoutchouc (A), il faut noter à titre d'exemple le polynorbonène, le caoutchouc naturel, le caoutchouc à l'isoprène, le caoutchouc au chloroprène, le caoutchouc au styrène-butadiène, le caoutchouc au butadiène, le caoutchouc au butyle, le caoutchouc à l'éthy- lène-propylène, le caoutchouc à l'éthylène-propylène-- diène, le caoutchouc au nitrile, le caoutchouc acrylique, le caoutchouc à l'uréthane, le polyéthylène chloré, le polyéthvlène chlorosulfonaté, le caoutchouc épichloro- hydrine, le caoutchouc au polysulfide, le caoutchouc aux silicones et autres. Des caoutchoucs régénérés à partir de ces constituants (par exemple de la poudre de caout- chouc ou similaire) en font également partie. Ces con- stituants du catouchouc peuvent être sous forme solide (poudre, plaquettes, blocs, feuilles, étc.) ou sous forme de liquide (caoutchouc liquide, latex, etc.). En outre, les constituants ci-dessus peuvent être utilisés seuls ou en mélange deux ou plusieurs types d'entre eux. A titre de charge des constituants (B), on peut utiliser différents types de charge, telles qu'une charge blanche, une charge noire, une charge ambre et une charge bleue, les charges étant obtenues en vulcanisant diffé- rentes huiles végétales, comprenant l'huile de lin, l'huile de colza, l'huile de soja, l'huile de sesame, l'huile d'abrasin et l'huile de castor avec du soufre ou du chlo- rure de soufre. Ces charges peuvent être utilisées seules au en mélange. La charge obtenue en vulcanisant de l'huile de colza est particulièrement favorable. L'agent assouplissant comme constituant (C) com- prend dem huiles, des plastifiants et autres agents ayant une activité d'assouplissement. Pour les huiles, il est possible d'utiliser l'une des huilesde remplissage pour caoutchouc généralement utilisées (comme une huile d'as- souplissement, une huile de traitement etc.) comme des huiles aromatiques, des huiles de naphte, des huiles de paraffine, des huiles végétales et des huiles animales et autres. Les huiles végétales et animales mentionnées ci- dessus comprennent l'huile de castor, l'huile de colza, l'huile de lin, l'huile de baleine, l'huile de poisson et autres. Comme plastifiants il est possible d'utiliser l'un de ceux ayant de hautes performances d'assouplissement tel- les que les plastifiants généralement utilisés pour les caoutchoucs. Il faut noter le phtalate de dibutyle, le phta- late de dioctyle, le sebacate de dioctyle, etc. Comme autres agents assouplissants il faut mentionner des caout- choucs liquides. Les agents assouplissant mentionnés ci- dessus peuvent être utilisés seuls ou en mélange de deux oa plusieurs types. ún général, une huile seule ou un mé- lange d'une huile et d'un plastifiant est utilisé de pré- férence. A la composition de caoutchouc mentionnée ci-des- sus, il convient d'ajouter différents additifs, générale- ment utilisés par exemple des charges telles que du noir de carbone et de l'oxyde de zinc, des colorants, des lubri- fiants tels que l'acide stéarique, et des anti-oxydants. Pour la vulcanisation de la composition de caout- chouc ci-dessus, l'un quelconque des systèmes de vulcani- sation usuels peut convenir. La vulcanisation au soufre et sans soufre peut convenir. Les conditions de vulcanisa- tion, etc., ne sont pas particulièrement limitées et les conditionsbabituelles sont adoptées. En général, un caoutchouc vulcanisé de grande dure- té est utilisé pour produire une membrane destinée r4 la :35 reproduction des tons aigus et un caoutchouc vulcanisé de mdndre dureté est utilisé pour produire une membrane des- tinA:e à la reproduction des sons graves. En général, un 2493658. caoutchouc vulcanisé d'une dureté qui n'est pas inférieure à 20 dans la dureté A est utilisé pour le medium et les aigus et un caoutchouc vulcanisé d'une dureté qui ne dé- passe pas 30 , de préférencepa- plus de 20 de dureté A est utilisé pour les graves. Selon l'invention, il s'est avéré qu'un couatchouc vulcanisé d'une dureté qui se situe entre la dureté A ne dépassant pas 30 , de préférence ne dépassant pas 20 , et une dureté F qui n'est pas inférieure à 15 , particulière- ment non inférieure à 30 et une résistance aux chocs qui n'est pas inférieure à 50%, de préférence de 60 à 95% s'il y a lieu, avec en outre une résistance à la traction de à, 100 kg/cm2, del 50 kc2 0,1 à 100 kg/cm2, particulièrement de 1 à 50 kg/cm et un allongement de 100 à 1000$, particulièrement de 200 à 1000%, et un poids spécifique de 0,8 à 1,3, de préférence de 0,89 à 1,1 convient pour des membranes de haut-parleurs pour les graves, pour le médium et pour des haut-parleurs de toute la plage, particulièrerment dans les graves. Les membranes faites de ce caoutchouc spécifiques conviennent particuliè- rement pour donner une grande fidélité des sons graves. Le caoutchouc vulcanisé spécifié ci-dessus est une nouvelle matière qui n'était pas connue jusqu'à présent. Autrement dit, dans le cas des caoutchoucs vulcanisés cou- rants, ceux qui ont une dureté ne dépassant pas 30 de dure- té A ont une élasticité aux chocs inférieure a 40 et ceux dont l'élasticité aux chocs n'est pas inférieure à 40,%, ont une dureté A supérieure à 30 . Il est bien connu que l'élas- ticité aux chocs du caoutchouc vulcanisé diminue avec sa dureté. Les propriétés physiques du caoutchouc vulcanisé spécifique mentionné cidessus c'est-à-dire une dureté A qui ne dépasse pas 30 , particulièrement qui ne dépasse pas avec une élasticité aux chocs qui n'est pas inférieure à 50O, particulièrement de 60 à 955^, sont tout à fait à l'extérieur des concepts courants antérieurs. Le caoutchouc vulcanisé possédant les propriétés physiques particulières mentionnées ci-dessus peut être ob- tenu en vulcanisant une composition de caoutchouc qui com- prend (A) 100 parties d'un constituant de caoutchouc, (B) 1 1 à 2000 parties de préférence 20 à 1500 parties, de pré- férence encore 100 à 1500 parties d'une charge et (C) à 2000 parties, de préférence 200 à 1500 parties d'un agent assouplissant. Cette composition de caoutchouc ob- tenue en additionnant de grandes quantités d'une charge et d'un agent assouplissant à un constituant de caoutchouc, constitue une nouvelle composition. Ce n'est qu'en vul- canisant cette nouvelle composition qu'il est possible d'obtenir un caoutchouc vulcanisé particulier ayant une dureté ne dépassant pas 30 , en particulier ne dépassant pas 20 de dureté A, et qui n'est pas inférieure à 15 , particulièrement qui n'estpas inférieure à 30 de dureté F et avec une élasticité aux chocs qui n'est pas inférieure à 50a, particulièrement de 60 à 95C'o. Dans la composition de caoutchouc ci-dessus un constituant de caoutchouc constitué de façon prédominante de polynorbonène est préféré comme constituant (A). Lors- qu'un mélange de polynorbonène et d'un autre constituant de caoutchouc est utilisé, il est souhaitable que la pro- portion de polynorbonène ne soit pas inférieure à 505 (pourcents en poids, de même que par la suite), de préfé- rence qui n'est pas inférieure à 65c. Une formule typique d'une composition de caout- chouc spécifique mentionnée ci-dessus, en tenant compte d'une vulcanisation au soufre à titre d'exemple, est la suivante: Constituants (Parties) Constituant de caoutchouc 100 Charge 20 à 1,500 Agent assouplissant 200 à 1,500 Remplissage 1 à 200 Anti-oxydant 0,5 à 6 Soufre 0,5 a 10 Accélérateur de vulcanisation 1 à 20 La forme de la membrane selon l'invention n'est pas particulièrement limitée, et les formes des membranes cou- rantes peuvent être adoptées. Des formes préférées sont les suivantes: La Fig. 1 est une vue en perspective d'un mode de réalisation d'une membrane selon l'invention, la Fig.2 en est une vue en plan et la Fig. 3 une coupe transversale. La référence 1 désigne le corps d'une membrane conique, la référence 2 une partie d'assemblage reliée directement à la periphérie extérieure du corps 1 sans interposition d'un bord entre eux, et la référence 3 désigne une ouverture. Le corps 1 est fixé sur la carcasse d'un haut-parleur par la partie de fixation 2. UJne bobine mobile est fixée sur la périphérie intérieure 4 du corps 1. L'ouverture 3 est fermée par un capuchon. ILa forme conique du corps 1 n'est pas limitée à un cône rectiligne comme] le montrent les Fig. 1 à 3, et d'autres formes différentes telles qu'un cône hyperbolique ou exponentiel représenté en coupe sur la Figure 4, et un cône parabolique représenté en coupe sur la Fig. 5 peuvent convenir. La forme en plan (la forme vue de l'avant, la même chose étant vrai par la suite) du corps 1 n'est pas limitée à une forme circulaire représentée sur la Fig 2 et d'autres formes telles que elliptiques et polygonales (y compris des polygones tels que le triangle, le tétra- gone, le pentagone, l'hexagone, et ainsi de suite) ainsi que des polygones réguliers ou des variantes, peuvent con- venir. Le corps 1 peut comporter des nervures. Ces ner- vures remplissent la fonction d'éléments de renforcement lorsque le corps 1 est mince. Miais les nervures ne ser- vent pas seulement d'éléments de renforcement mais parti- cipent également à la qualité sonore des sons reproduits. Par exemple, elles améliorent les caractéristiques d'amor- tissement. ILes nervures sont par exemple prévues de la manière représentée sur la Fig. 16 (vue en plan)et la Fig.7 (coune suivant la ligne A-A de la Fig. 6). Les nervures représentées sur les Fig. 6 et 7 sont des nervures radia- les 5a et une nervure circulaire concentrique 5b. Lorsque la forme en plan du corps 1 diffère d'un cercle, la nervure circulaire concentrique 5b peut être 13 2493658 transformée en correspondance avec la forme du corps 1. La nervure circulaire concentrique 5b comprend ces formes transformes. Lenervures radiales 5a ou la nervure circulaire concentrique 5b peut être supprimée. Le nombre, la dispo- sition, etc. des nervures 5a et 5b peut être décidée à volonté en fonction de la rigidité et du diamètre du corps 1, et de la qualité sonore voulue. Les nervures 5a et 5b peuvent être prévues à l'avant du corps 1 ou à soi arrière, ou sur les deux surfaces. Dans un autre mode de réa]isa- tion, les nervures 5a sont prévues à l'avant et la nervure b à l'arrière. rJn mode de réalisation contraire à cela peut aussi être adopté. La disposition des nervures n'est pas limitée à des dispositions radiales ou circulaires con- centriques, comme mentionnées ci-dessus, et d'autres dis- positions variées telles qu'une disposition étoilée ou en grille peut convenir. En général, l'épaisseur du corps 1 est uniforme (dans la mesure ou on ne tient pas compte des nervures, la même chose s'applique par la suite) mais ce corps 1 peut avoir des épaisseurs différentes dans ses parties individuelles. Par exemple, le corps 1 est réalisé de ma- nière qu'il consiste en trois partie. la, lb et lc qui ont des épaisseurs différentes les unes des autres comme le montre la Fig. 8 (vue en plan) et la Fig. 9 (en coupe). Dans ce;alode de réalisation, il est possible de réaliser les parties la, lb et lc avec des épaisseurs différentes pour répondre à des bandes de fréquence différentes. Par conséquent, la membrane selon l'invention est préférable particulièrement pour un haut-parleur dans toute la plage. Selon les figaures 8 et 9, le corps 1 est plus épais dans la partie la la plus intérieure et plus mince dans la par- tie lb et encore dans la partie lc, vers la périphérie ex- * térieure du corps 1. Au contraire, le corps 1 peut être plus épais dans la partie lc la plus ezxtArieure, et s'amincir de la partie lb vers la partie la, dans la direc- tion de la périphérie intérieure du corps 1, comme le montre la Fig. 10 (en coupe).!)es gradins sont formés sur la face avant du corps 1 lorsque les parties individuelles du corps 1 ont des épaisseurs différentes comme le mon- trent les Fig. 8 et 9. Au contraire, les gradins peuvent être formés à l'arrière du corps 1 et dans ce cas, la face avant est plane. Par ailleurs, des gradins peuvent être formés sur les deux surfaces. En outre, l'épaisseur du corps 1 peut varier progressivement de sorte qu'aucun gradin n'est formé. (Quand les parties individuelles du corps 1 changent d'épaisseur concentriquement, des ner- vures circulaires peuvent être prévues aux limites entre les partiesindividuelles comme le montre la Figure 10, les interférences entre les parties la, lb et lc étant réduiteset les bandes de fréquence couvertes par les par- ties la, lb et lc étant clairement séparées les unes des autres. La caractéristique de la membrane selon l'inven- tion est qu'il est particulièrement inutile de prévoir un bord. Cependant, la membrane selon l'invention peut être prévue avec un bord 6 comme le montre la Figure 9. La forme du bord 6 n'est pas particulièrement limitée et différentes formes telles qu'un arc circulaire, une forme en U et une forme en V en coupe, comme le montre la Fig. 9 ainsi qu'une forme en soufflet formée en re- liant plusieurs bords des formes ci-dessus peut convenir. La Figure 11 est une vue en plan d'un autre mode de réalisation d'une membrane selon l'invention et la Fig. 12 est une coupe de ce mode de réalisation. La réfé- rence 7 désigne un corps en forme de plaque plane et la référence 8 une partie de fixation reliée directement à la périphérie extérieure du corps 7 sans interposition dMun bord entre eux. Le corps 7 est fixé sur un cône d'at- taque dans la partie de fixation 8. Selon les figures 11 et 12, l'épaisseur de la partie de fixation S est supe- rieure à celle du corps 7, mais son épaisseur pourrait être égale ou inférieure à celle du corps 7 lorsque ce dernier en lui-même est épais. La forme en plan du corps 7 en plaque plane n'est pas limitée à une forme circulaire comme le montre la Fig. 11, et d'autres formes telles que elliptiques et polygonales peuvent être adoptées. Le corps 7 en formne de plaque plane peut compor- ter des nervures de la même manière que le corps coni- que 1. Par exemple, des nervures radiales 5a et une ner- vure circulaire concentrique 5b peuvent être prévues comme le montre la Fig. 13 (vue en plan), la figure 14 (coupe B-B de la Fig. 13) et la Fig. 15 (coupe C-C de la Fig. 13). Les nervures radiales 5a o. la nervure circu- laire concentrique 5b peuvent être supprimées. Le nombre, la disposition, etc. des nervures 5a et 5b peuvent être choisis à volonté en tenant compte de la rigidité et du diamètre du corps 7, et de la qualité sonore voulue. Les nervures 5a et 5b peuvent être prévues sur la face avant du corps 7 ou sur la face arrière,(ou sur les deux surfaces).Dans un autre mode de réalisation, les ner- vures 5a sont prévues sur la face avant et la nervure 5b sur la face arrière. Un mode de réalisation contraire à cela peut aussi être adopté. Différents modes de réali- sation dans lesquels le corps 7 comporte des nervures sont représentés sur les Fig. 16 à l,, 18 à 19 et 20 à 22. Les nervures de la Fig. 16 (vue en plan) et de la Fig. 17 (coupe D-D de la Fig. 16) consistent simplement en des nervures radiales 5a. Les nervures de la Fig. 18 (vue en plan) et de la Fig. 19 (vue en coupe) ne com- prennent que des nervures circulaires concentriques 5b. Les nervures de la Fig. 20 (vue en plan), de la Fig. 21 (vue en plan de la face opposée à celle de la Fig. 20) et de la Fig. 22 (coupe E-E des Fig. 20 et 21) consistent en des nervures radiales 5a prévues sur une surface du corps 7 et en des nervures circulaires concentriques 7b sur la surface opposée. Le corps 7 en forme de plaque plane peut 9tre réalisé de manière que son Épaisseur diffère dans ses parties individuelles de la même manière que le corps conique 1. Par exemple, le corps 7 est réalisé de maniè- re qu'il consiste en trois parties 7a, 71 et 7c dont 1 6 les epaisseurs sont différente, les- unes des autres comme le montre la ?ig. 23 (vue en plan) et la Fig. 24 (en coupe). Dans ce cas, le corps 7 peut être plus mince dans sa partie 7a la plus intérieure et plus épais dans le sens de la partie 7h vers la partie 7c dans la direc- tion de la périphérie extérieure du corps 7, comme le mon- trent]es]ig. 23 ' 24. Par contre, le corps 7 peut être plus mince à sa partie 7c la plus extérieure et épaissir de la partie 7b vers la partie 7a dans la direction du centre du corps 7. Des gradins sont formés sur la face avant du corps 7 en raison des épaisseurs différentes des parties individuelles de ce corps comme le montrent les Fig. 23 et 24. Par contre, les gradins peuvent être for- més sur la face arrière du corps 7 et dans ce cas, la face avant est plane. Cependant, des gradins peuvent être formés sur les deux surfaces. rn outre, l'épaisseur du corps 7 peut changer progressivement, de sorte qu'aucun gradin n'est formé. Quand les parties individuelles du corps 7 changent d'épaisseur, des nervures circulaires concentriques 5b peuvent être prévues aux limites entres les parties individuelles ayant des épaisseurs différen- tes comme le montrent les figures 23 et 24, réduisant ain- si les interférences entre les parties 7a, 7b et 7c, et les bandes de fréquence supportées par les parties 7a, 7b et 7c sont clairement séparées lez unes des autres. Le corps 7 en forme de plaque plane comporte également un bord 6 de la même manière que le corps co- nique 1, par exempln comme le montrent les Figures:16 et 17. La Fig. 25 est une vue en plan d'un autre mode de réa- lisation d'une membrane selon l'invention et la Fig. 26 en est une coupe. La référence 9 désigne un corps en for- me de dôme. La forme en p an du corps 9 en forme de dôme n'est pas limitée à une forme circulaire comrnie le mon- trent les Fig. 25 et 26 et d'autres foirmes telles qu'ellip- tiques et po]vyonales peuvent être adoptées. De la même manière que pour] e corps conique 1 et le corps plat 7, le corps 9 peutégalement comporter des nervures, des changements d'épaisseur ou être muni d'un bord. Dans la membrane selon l'invention, l'épaisseur du corps est de préférence de l'ordre de,3 à 2 mm, de préférence de l'ordre de 0,5 à 1,5 mmi. Le bord peut ne pas être prévu lorsque la dureté A du corps ne dépasse pas 30 . fais il est souhaitable de prévoir un bord quand la dureté A du corps dépasse D 0. La membrane selon l'invention est obtenue en mou- lO lant et en vulcanisant une composition de caoutchouc telle que celle mentionnée précédemment, à la forme décrite ci- dessus. La manière peut être la même que la manière habi- tuelle pour produire des pièces moulées de caoutchouc vulcanisé. Par exemple, une composition de caoutchouc est directement vulcaniséesous pression dans un moule d'une configuration donnée. En variante, une feuille non vulcanisée est préparée par moulage à la calandre ou par extrusion, pour être soumise ensuite à une vulcanisation sous pressioni. Le moulage par injection est également pos- sible. Il estsouhaitable que les nervures soient formées en même temps dans le moule, mais elles peuvent être mises en forme par découpe après vulcanisation. Efn outre, les nervures peuvent être réalisées indépendamment du corps de la membrane et collées sur ce corps au moyen d'un adhésif approprié ou autres. La membrane selon l'invention sera maintenant dé- crite par des exemples. Exemples 1 à 3 Des membranes de haut-parleur ont été produites en utilisant les compositions de caoutchouc indiquées dans le tableau 1. L'exemple 1, l'exemple 2 et l'exemple 3 étaient orientés vers la production d'une membrane de haut-parleur pour les graves, d'un haut-parleur pour Je medium et d'un haut-parleur pour les aigus respectivement. Tableau 1 Composition de caoutchouc (en parties) Constituants Exemples 1 2 3 Norsorex 150 iA (Note 1) 250 - - Nipol SBR 1712 (Note 2) - 137,5 - Caoutchouc naturel - - 100 Charge DOG F 10 (Note 3) 270 320 30 Sunthène 255 (Note 4) 700 22 - FEF carbone 25 65 80 Oxyde de zinc 5 5 5 Acide stearique 1 I 1 Antioxydant DDA (Note 5) 2 2 2 Suntight S (Note 6) 2 2 2 Sou fre 2 2 2 Sunceller CZ (Note 7) 12 3 2 Note 1: Polynorborène (Norsorex, poids moléculaire moyen non inférieur à 2 x 106) allongé avec 150 parties d'huile de naphtalène pour lO0 parties de poly- norborène, diffusé par Nippon Zeon Co., Ltd. (Norsorex: nom de marque) Note 2: Caoutchouc au styrène-butadiène allongé avec 37,5 parties d'une huile aromatique élevée pour 100 par- ties de caoutchouc, fabriquée par Nippon Zeon Co., Ltd. Note 3: Charge de soufre ambré fabriqué par D.O.G. Deutsche Oelfabrick Gesellschaft fir Chem. Eirz. m.b.H. & Co. Note 4: Huile naphténique fabriquée par Japan Sunoil Co.Ltd. Note 5: Oxydant diphenylamine fabriqué par Bayer A.G. Note 6: Cire microcristalline fabriquée par Seiko Kagaku Fabushiki Kaisha Note 7: N-cvclohexvl-2-benzothiazvl sulfenamide fabriqué par Sanhin Kagaku Kabushiki Kaisha. Le constituant de caoutchouc a d'abord été lavé à environ 600C, puis pétri avec d'autres constittrants au mo- yen d'un mélangeur 13anbury puis d'un rouleau, et rnis en feuilles d'une épaisseur de l'ordre de 2 à 3 mm. Un dis- que a été découpé dans la feuille et vulcanisé por une machine sous pression pour obtenir une pièce moulée sous une pression de 15 x 10 pA à 155 C, pendant 20 minutes pour obtenir des membranes ayant les formes suivantes: Membrane de l'exemple 1 (graves) Formé: Fig. 13 à 15 Diamètre global de la membrane: 236 mm Epaisseur du corpz 7: 0,8 mm Nervures radiales 5a: Nombre: 16 Longueur: 42 mm Largeur: 2 mm Hauteur: 0,8 mn Nervures circulaires concentriques 5b: Nombre: 1 Largeur: 6 mm Hauteur: 0, 8 mm Partie de fixation 8: Largeur: 10 mm Epaisseur: 1,6 mm Membrane de l'exemple 2 (medium) Forme: Fig. 13 à 15 Diamètre total de la membrane: 100 mm Epaisseur du corps 7: Nervures radiales 5a: Nombre: 16 Longueur: 18 mm Largeur: 2 mm Hauteur: 0,7 mm Nervures circulaires concentriques 5b: Nombre:d 1 Largeur: 3 mm Hauteur: 0,7 mm Partie de fixation S: I. argeur 5 mm Spaisseur: 1,4 mn -embrane de l'exemple 3 (aigues) l'orme: Fig. 16 et 17 Diamètre total de la membrane: 80 mim Corps 7: Diamètre (]e diamètre de la membrane à l'ex- ception du bord 6 et de la partie de fixa- tion 8): 50 mm Epaisseur: 0,7 mm Nervures radiales. 5a: Nombre: 12 Longueur: 12 mm Largeur: 1,5 mm Hauteur: 0,7 mnmm Bord 6: Forme: section en Ur Epaisseur: 0,7 mm Partie de fixations8: Largeur: 5 mm Epaisseur: 1, 4 mmn Des pièces d'essai ont été découpées dans les mem- branes obtenues et différentes propriétés physiques ont eété mesurées sur ces pièces d'essai. Les résultats appa- raissent dans le tableau 2. Les mesures d'élasticité aux chocs de résistance à la traction et d'allongement indi- quées dans le tableau 2 ont été effectuées selon la nor- me JIS K 6301-1969. Tableau 2 3o Propriétés physiques Exemples 1 2 3 Dureté A (degrés) 7 30 70 Elasticité aux chocs (%) 73 57 46 Résistance à la traction (kg/cm2) 20 25 122 Allongement () 372 245 l1oids spécifique 1, 004 1,057 1,176 2 1 Les membranes obtenues dans]les exemples 1, 2 et 3 ont été fixées sur des haut-perleurs trouvés sur le mnarché, plutôt que leurs membtranes en forme de plaque plane pour for-uer respectivement un haut-narleur pour les graves, un haut-Darleur pour le medium et un pour les aig'es. Les hauit-parleurs obtenus ont été placés dans une enceinte du marché pour former un svstème de haut- parleurs a troic canaux. Aucune matière absorbante n'a été utilisée dans ce cas. En utiliqant ces enceintes, un essai d'écoute a été effectué. A titre de conmparaison, le même esrai d'écoute a été effectué avec un système de haut-parleurs à trois canaux trouvé sur le mn-rché, com- prenant un haut-parleur pour les graves avec une membrane en papier conique d'un diamètre de 30 cr, un haut-parleur pour le médium avec une membrane conique en papier d'un diamètre de 4 cm et un haut-parleur pour les aieues avec une membrane conique en papier d'un diamètre de 5 cm. (1) Équipement de reproduction Pré-amplificateur principal: AU-D)907 (fabriqué par Sansui Electric Co.,Ltd.) Platine: DP-4OF (fabriqué par Nippon Columbia Co.Ltd.) Cassette: V-15 type 3 (fabriqué par Shure Brothers,Inc) (2) Ermplacement Chambre sourde (équipée avec conditionnement d'air et un ventilateur) Sol: Pl]aques de vinyle (avec couche sous-jacente de mortier) Plafond: latière pl ane non inflamnmable (sans ouverture d'absorption des sons) Parois intérieures: contreplaqué (3) Procédé d'essai on grouDe de quatre auditeursentraînés a été in- struit pour écouter 1 tenregistrement suivant et le classer dgaDrès les paramètres suivants: 'nre{gistremnent d'essai: Titre et enregistremient: F1.arnenco Fever (:, iiller *}reisel Sounrc]: Corp. in USA Interprètes: '?he Phil]aarnonia {ungarica Programme:]lorona (tradiGionnel) IParamètres et standards d'évaluation (a) Puissance des sons graves Excel]ant: T.a puissance était très riche 3tonne: l.a puissance était riche Ordinaire: Ta puissance était Dauvre (b) Béverb6-ration Excel]]ente: Aucune réverbération Bonne: peu de réverbération Ordinaire: Une réverbération considérable (c) Ditorsions des sons graves Excellente: Aucune distorsion Bonne: faible distorsion 1.5 Ordinaire: di-torsion cnnsidérable (d) Impressions de présence Excellente: Présence très riche Bonne: Présence riche Ordinaire: Presence pauvre Les résultats des essais d'écoute apparaissent sur le tableau 3. Les quatres auditeurs ont donné les mêmes appréciations. Tableau 3 Paramètres: Haut-parleurs Paramètres: Invention Comparatif Puissance des sons graves excellente ordinaire Réverbération excellente ordinaire Distorsion des son.s graves excellente ordinaire Presence excellente ordinaire Comme cela ressort clairement de la Fig. 3, les membranes selon l'invention ont donne des résultats exce]- lents avec tous l-s paramètres, comparativement avec des membranes courantes en napier. Un point important a été la reproduction de sons délicats, par exemple des sons pro- 3, duits lorsque la mince plaque du so]l a Èté heurtée p.r des petits chocs, les sons produits lorsque la paume d'une main qui a -té mise en contFct avec la peau d'un tambour en est séparée, et des sons qui sont produits dans les cor- des vocale tremblent. Ces sons délicats ne pouvaient absolument pas être reproduits par les haut-parleurs courants et ne pouvaient être entendus qu'en direct. Pour la premièere foim, il a été possible de les repro- duire de la manière indiquée ci-dessus par un haut-par- leur comportant la membrane selon l'invention. Exemples 4 à 6 Sn utilisant des compositions de caoutchouc indi- quées dans le tableau 4, des membranes de haut-parleurs ont été produites de la même manière que dans les exem- ples 1 à 3; Les exemples 4 et 5 étaient orientés sur la production d'une membrane pour les sons graves. ILes for- 1i mes des membranes des exemples 4 et 5 étaient les mêmes que celles de la membrane de l'exemple 1. L'exemple 6 était orienté sur la production d'une membrane pour le medium; La forme de la membrane de l'exemple 6 était la m6me que celle de la membrane de l'exemple 2 à l'excep- tion qu'un bord 6 était prévu. Les Droprietés physiques des membranes obtenues dans les exemples 4 à 6 sont indiquées dans le tableau 5. Tableau 4 Composition du caoutchouc (en parties.) Exemples Constituants: 4 5 4 5t Norsorex 150 NA 250 - Nipol SUt 1712 137,5 - - Nipol II1 2200 (Note) - - 100 Charge DOG F 10 270 230 220 Sunthène 255 400 22 Snhn 5 Phtalate de dioctvle - 50 - Carbone FEF - 50 85 Carbone SRF 40 - - Carbone ".T 45 - - Oxyde de zinc 5 5 j Acide stéarique 1 1 1 Constituants Exermples 6 Anti-oxydant uDA 2 a 2 Suntight S 2 1 2 Sou fre 2 2,5 2 Sunceller CZ 4 O 4 Note: Caoutchouc à l'isoprène fabriqué par Nippon Zeon Co. abl]eau 5 x. Dureté ( ) Elasticité RFsist.à la Allon- Poids N A C F aux chocs traction gement spécif. ($) (kg/cm2) (CI) 4 18 - - 60 21 364 1,016 - 11 73 6 6,5 387 0,977 6 5o - - 41 26 210 1,244 En utilisant les membranes respectives obtenues dans les exemp!e 4 et 5, deux types de haut-parleurs pour les graves ont été produits. Les haut-parleurs respectifs ont été utilisés au lieu de ceux comportant la membrane de l'exemple 1 dans le système à hautparleurs à trois canaux précédemment obtenu. Le système résultant a donné les mêmes résultats excellents dans les sons graves que ceux obtenus avec le système précédent à trois canaux. En utilisant la membrane obtenue dans l'exemple 6, un haut-parleur pour le medium a été produit et il a été utilisé à la place de celui comportant la membrane de l'exempl,= 2 dans le syvstème de haut-parleurs à trois canaux précédemment obtenu. Te système résultant a donné les mêmes résultats sonores excellents en moyenne que ceux obtenus par le svrtème préc'dent. Bien entendu, diverses modifications peuvent être apportées oar l'homme de l'art aux -iodes de réalisation dé- crits et illustrés à titre d'exemples nullement limitatifs sans sortir du cadre de l'invention. IR VIr NDI CA'r ON'c 1 -!embFrana de haut-parleur, caractérisée en ce qutelle consiste en une pièce mou.lée (1, 7, 9) d'un caoutchouc vulcanis é. 2 - Membrane selon la revendication 1, caracté- risée en ce que la pièce vulcanisée a une dureté dans la plage ne dépassant pas b0o mesurée avec un appareil de mesure de dureté de caoutchouc du type A, et qui n'est pas inférieure à 15 mesur'éeavec un appareil de mesure de dureté de caoutchouc du type F, avec une élasticité aux chocs qui n'est pas inférieure à 4O%0. 3 - Membrane selon la revendication 2, caractéri- sée en ce que la dureté n'est pas supérieure à 300, mesu- rée avec l'appareil de mesure de dureté de caoutchouc du type A. 4 - Membrane selon la revendication 3, caractéri- sée en ce que la dureté n'est pas supérieure à 20 mesurée avec l'appareil de mesure de dureté de caoutchouc du type A, et n'est pas inférieure à 30 mesurée avec l'appareil de mesure de dureté de caoutchouc du typeF, l'élasticité aux chocs n'étant pas inférieure à 50c. - Membrane se]lon la revendication 3 ou 4, carac- térisée en ce que la pièce moulée vulcanisée est une pièce moulée de caoutchouc vulcanisé d'une composition compre- nant (A) 100 parties en poids d'un constituant de caout- chouc, (13) cinq à 2000 parties en poids d'une charge et (C) 20 à 2000 parties en poids d'un agent assouplissant. 6 - Membrane selon la revendication 5, caractéri- sée en ce que la proportion du constituant (B) est comprise entre 100 et 15nO parties en poids et la proportion du constituant (C) est comorise entre 200 à 1500 parties en poids. 7 - Membrane selon la revendication 5, caract(ri- sée en ce que]e constituant (A) consiste principalement en du polvnorbhornène. 8 - Membrane selon la revendication 1, cractéri- sée en ce que le corps (1) de]la rmembrne est conique. *eja:4nre:aEp aeun sel queia jçFp inassmeda 51 sel.uop (oL 'qL '1L) soe.. cd sap ea;ociuoo aueqIalew el @p sdLoo el enb eao ue opsTxIoexo ', u sr uo.uoTp -ueAeao sep anbuooLonb aun, I troas eueaqva:Ii- L *(q 'e ) soaerwIu sp J.a:octuwoo euuaquiam B-[ ap saLoo al nib ao ua 0ps.Ipo0.XBo ' E 8uoz4q.eoTp Ul -uesAo sep anbuoolonb aun, I uoIoe:uT o - ZL Ta-.aidT. ad 'es B p.oq urnone 4aioduoo aou ou-eaqlomu e[ ep sdaoo oa anb o3 uo os. ror 'uT 1 o & SUF eo.o -.puaaa. sap onbuooIonb ounI uo[as ou.zqulOl - LL Àawuop Unp euwLoi -al e auaquamui u l op (6) sdIoo el onb oo uo eas.c -. SJOtao 'L uoTu.3-op.UeAGa ul uoIos auaqtuqai-q - 0t eurald onbeId oun qso ouiequoeu e op sdaoo ol onb 3o uE oszcoolo ooe)tquaop - t 9Z 8 9ú68